КОМПОЗИЦИИ, СОДЕРЖАЩИЕ КЛАСТЕРЫ-НАНОЧАСТИЦЫ ПЛАТИНЫ С УЛУЧШЕННОЙ ТЕРМОСТАБИЛЬНОСТЬЮ

1. Композиция, содержащая наночастицы платины (Pt) и неорганический оксид, в которой наночастицы Pt содержат не более 100 атомов Pt, причем наночастицы Pt имеют средний размер частиц от 1 нм до 10 нм со среднеквадратичным отклонением (СКО) не более 1 нм.
2. Композиция по п. 1, в которой наночастицы Pt имеют средний размер частиц от 1 нм до 5 нм.
3. Композиция по п. 1 или 2, в которой наночастицы Pt имеют средний размер частиц не более 15 нм после старения в гидротермических окислительно-восстановительных условиях при 600°C в течение 4 ч, причем средний размер частиц измеряют с помощью трансмиссионного электронного микроскопа (ТЭМ).
4. Композиция по любому одному из предшествующих пунктов, в которой наночастицы Pt имеют средний размер частиц не более 20 нм после старения в гидротермических окислительно-восстановительных условиях при 700°C в течение 4 часов, причем средний размер частиц измеряют с помощью ТЭМ.
5. Композиция по любому одному из предшествующих пунктов, в которой наночастицы Pt имеют средний размер частиц не более 25 нм после старения в гидротермических окислительно-восстановительных условиях при 800°C в течение 4 часов, причем средний размер частиц измеряют с помощью ТЭМ.
6. Композиция по любому одному из предшествующих пунктов, в которой наночастицы Pt содержат от 2 до 100 атомов Pt.
7. Композиция по п. 6, в которой наночастицы Pt содержат от 30 до 100 атомов Pt.
8. Композиция по любому одному из предшествующих пунктов, в которой наночастицы Pt имеют средний размер частиц не более 50 нм после старения при 1000 °C в течение 4 ч, причем средний размер частиц измеряют с помощью ТЭМ.
9. Композиция по любому одному из предшествующих пунктов, в которой наночастицы Pt имеют средний размер частиц не более 30 нм после старения в гидротермических окислительно-восстановительных условиях при 800°C в течение 4 часов, причем средний размер частиц измеряют методом импульса CO.
10. Композиция по любому одному из предшествующих пунктов, в которой наночастицы Pt имеют средний размер частиц не более 60 нм после старения в гидротермических окислительно-восстановительных условиях при 900°C в течение 4 ч, причем средний размер частиц измеряют методом импульса CO.
11. Композиция по любому одному из предшествующих пунктов, в которой наночастицы Pt имеют средний размер частиц не более 80 нм после старения при 1000°C в течение 4 ч, причем средний размер частиц измеряют методом импульса CO.
12. Композиция по любому одному из предшествующих пунктов, в которой наночастицы Pt имеют атомарное разрешение.
13. Композиция по п. 12, в которой наночастицы Pt содержат от 12 до 28 атомов Pt.
-1
14. Композиция по любому одному из предшествующих пунктов, в которой частота колебаний адсорбированной молекулы CO меньше 2080 см при 200°C по результатам инфракрасной (ИК) спектроскопии.
-1
15. Композиция по любому одному из предшествующих пунктов, в которой частота колебаний адсорбированной молекулы CO меньше 2070 см при 200°C по результатам ИК-спектроскопии.